(57)【要約】【課題】無塗装もしくはクリアコートのみでも漆黒調の高い外観を有し且つ製品内部からの光漏れがなく、耐熱性、耐衝撃性が良好で表面硬度が高い成形体を与えることができる熱可塑性樹脂組成物及び自動車内装部品を提供することを目的とする。【解決手段】グラフト共重合体（Ａ）と、芳香族ビニル単量体単位と、不飽和ニトリル単量体単位と、を有する共重合体（Ｂ）と、アクリル樹脂（Ｃ）と、カーボンブラック（Ｄ）と、染料（Ｅ）と、を含み、かつアセトン不溶分とアセトン可溶分とからなり、前記アセトン不溶分の含有量が、５〜２５質量％であり、前記アセトン可溶分中の前記メタクリル酸エステル単位及び／又は前記アクリル酸エステル単位の含有量が、３５〜８５質量％であり、前記アセトン可溶分中の前記式（１）で表される化合物単位の含有量が、２．５〜２２．５質量％である、熱可塑性樹脂組成物。【選択図】なし【特許請求の範囲】
【請求項１】
ゴム質重合体単位と、該ゴム質重合体単位にグラフトされた芳香族ビニル単量体単位及び不飽和ニトリル単量体単位と、を有するグラフト共重合体（Ａ）と、
芳香族ビニル単量体単位と、不飽和ニトリル単量体単位と、を有する共重合体（Ｂ）と、
メタクリル酸エステル単位及び／又はアクリル酸エステル単位と、下記式（１）：
【化１】
2015093910.tif 000007
（式中、Ｘは、Ｏ又はＮ−Ｒであり、Ｒは、１価の有機基である。）
で表される化合物単位と、を有するアクリル樹脂（Ｃ）と、
カーボンブラック（Ｄ）と、
染料（Ｅ）と、を含み、
かつ
アセトン不溶分とアセトン可溶分とからなり、
前記アセトン不溶分の含有量が、５〜２５質量％であり、
前記アセトン可溶分中の前記メタクリル酸エステル単位及び／又は前記アクリル酸エステル単位の含有量が、３５〜８５質量％であり、
前記アセトン可溶分中の前記式（１）で表される化合物単位の含有量が、２．５〜２２．５質量％である、
熱可塑性樹脂組成物。
【請求項２】
前記カーボンブラック（Ｄ）の含有量が、０．０１〜０．２質量％であり、
前記染料（Ｅ）の含有量が、０．１〜１．０質量％である、請求項１に記載の熱可塑性樹脂組成物。
【請求項３】
請求項１又は２に記載の熱可塑性樹脂組成物からなる、自動車内装部品。
【発明の詳細な説明】
【技術分野】
【０００１】
本発明は、熱可塑性樹脂組成物及び自動車内装部品に関する。
【背景技術】
【０００２】
自動車の内装用途において高級感のある漆黒調製品のニーズは大きい。現在は樹脂成形品で高い漆黒性を得るために塗装処理が行われているが、近年になって工程数削減によるコストダウン及び環境負荷低減などの観点から塗装工程削減の要求が高まっている。
【０００３】
自動車内装部品等の用途に向けては、例えば特許文献１のようなＮ−置換マレイミド化合物単位含有メタクリル系重合体と、ゴム強化スチレン系樹脂とからなる熱可塑性樹脂組成物が提案されている。
【先行技術文献】
【特許文献】
【０００４】
【特許文献１】特開平１１−６０８８２号公報
【発明の概要】
【発明が解決しようとする課題】
【０００５】
しかしながら、自動車内装漆黒部品には夜間等に計器やボタンなどの視認性を高める目的で内部に電球やＬＥＤなどの光源が組み込まれているものが多く、漆黒塗装をなくして、無塗装若しくはクリア塗装のみとしてしまうと内部光源の光がハウジング成形品を透過するため、本来光が漏れてはいけない場所から内部光源が見えてしまう問題が発生する。このような課題は自動車内装漆黒部品の無塗装化において初めて明らかになったものであり、従来の知見では無塗装で且つ自動車内装部品に要求される衝撃性、耐熱性、高い表面硬度、高い漆黒性と内部光源の隠蔽の全てを満足する部品を提供することはできない。
【０００６】
特許文献１に記載の熱可塑性樹脂組成物は、耐熱性、耐衝撃性及び成形加工性のバランスを特徴としているが、成形品の鉛筆硬度はＨＢであり自動車内装部品の無塗装化用材料として表面硬度が十分ではない。また明細書には必要に応じて染料を添加可能な旨の記載があるが、この構成では高い漆黒性と内部光源隠蔽の両方を達成することができない。
【０００７】
本発明は、上記問題点に鑑みてなされたものであり、無塗装もしくはクリアコートのみでも漆黒調の高い外観を有し且つ製品内部からの光漏れがなく、耐熱性、耐衝撃性が良好で表面硬度が高い成形体を与えることができる熱可塑性樹脂組成物及び自動車内装部品を提供することを目的とする。
【課題を解決するための手段】
【０００８】
本発明者は前記課題を解決するため鋭意検討した結果、特定組成の熱可塑性樹脂組成物に特定の配合比率で着色剤を添加することにより、上記課題を解決できることを見出し、本発明を完成するに至った。
【０００９】
すなわち、本発明は以下のとおりである。
〔１〕
ゴム質重合体単位と、該ゴム質重合体単位にグラフトされた芳香族ビニル単量体単位及び不飽和ニトリル単量体単位と、を有するグラフト共重合体（Ａ）と、
芳香族ビニル単量体単位と、不飽和ニトリル単量体単位と、を有する共重合体（Ｂ）と、
メタクリル酸エステル単位及び／又はアクリル酸エステル単位と、下記式（１）：
【化１】
2015093910.tif 000002
（式中、Ｘは、Ｏ又はＮ−Ｒであり、Ｒは、１価の有機基である。）
で表される化合物単位と、を有するアクリル樹脂（Ｃ）と、
カーボンブラック（Ｄ）と、
染料（Ｅ）と、を含み、
かつ
アセトン不溶分とアセトン可溶分とからなり、
前記アセトン不溶分の含有量が、５〜２５質量％であり、
前記アセトン可溶分中の前記メタクリル酸エステル単位及び／又は前記アクリル酸エステル単位の含有量が、３５〜８５質量％であり、
前記アセトン可溶分中の前記式（１）で表される化合物単位の含有量が、２．５〜２２．５質量％である、
熱可塑性樹脂組成物。
〔２〕
前記カーボンブラック（Ｄ）の含有量が、０．０１〜０．２質量％であり、
前記染料（Ｅ）の含有量が、０．１〜１．０質量％である、前項〔１〕に記載の熱可塑性樹脂組成物。
〔３〕
前項〔１〕又は〔２〕に記載の熱可塑性樹脂組成物からなる、自動車内装部品。
【発明の効果】
【００１０】
本発明により、無塗装もしくはクリアコートのみでも漆黒調の高い外観を有し且つ製品内部からの光漏れがなく、耐熱性、耐衝撃性が良好で表面硬度が高い成形体を与えることができる熱可塑性樹脂組成物及び自動車内装部品を提供することができる。
【発明を実施するための形態】
【００１１】
以下、本発明を実施するための形態（以下、「本実施形態」という。）について詳細に説明するが、本発明はこれに限定されるものではなく、その要旨を逸脱しない範囲で様々な変形が可能である。なお、「単量体」とは、樹脂を構成する前の重合性分子をいい、「単量体単位」又は「単位」とは、所定の単量体に対応する、樹脂を構成する単位をいう。
【００１２】
〔熱可塑性樹脂組成物〕
本実施形態に係る熱可塑性樹脂組成物は、
ゴム質重合体単位と、該ゴム質重合体単位にグラフトされた芳香族ビニル単量体単位及び不飽和ニトリル単量体単位と、を有するグラフト共重合体（Ａ）と、
芳香族ビニル単量体単位と、不飽和ニトリル単量体単位と、を有する共重合体（Ｂ）と、
メタクリル酸エステル単位及び／又はアクリル酸エステル単位と、下記式（１）：
【化２】
2015093910.tif 000003
（式中、Ｘは、Ｏ又はＮ−Ｒであり、Ｒは、１価の有機基である。）
で表される化合物単位と、を有するアクリル樹脂（Ｃ）と、
カーボンブラック（Ｄ）と、
染料（Ｅ）と、を含み、
かつ
アセトン不溶分とアセトン可溶分とからなり、
前記アセトン不溶分の含有量が、５〜２５質量％であり、
前記アセトン可溶分中の前記メタクリル酸エステル単位及び／又は前記アクリル酸エステル単位の含有量が、３５〜８５質量％であり、
前記アセトン可溶分中の前記式（１）で表される化合物単位の含有量が、２．５〜２２．５質量％である。
【００１３】
〔グラフト共重合体（Ａ）〕
グラフト共重合体（Ａ）は、ゴム質重合体単位と、該ゴム質重合体単位にグラフトされた芳香族ビニル単量体単位及び不飽和ニトリル単量体単位と、を有する。
【００１４】
ゴム質重合体単位としては、例えば、ポリブタジエン、ブタジエン−スチレン共重合体、ブタジエン−アクリロニトリル共重合体、アクリロニトリル−ブタジエン−スチレン共重合体、ブタジエン−アクリル共重合体、スチレン−ブタジエン−スチレンブロック共重合体、ポリイソプレン、及びスチレン−イソプレン共重合体等からなる群より選ばれる少なくとも１種からなる（共役）ジエン系ゴム単位；これらの水素添加物からなる重合体単位；アクリル酸エチル、及びアクリル酸ブチル等からなる群より選ばれる少なくとも１種からなるアクリル系ゴム単位；エチレン−α−オレフィン−ポリエン共重合体単位；エチレン−α−オレフィン共重合体単位；シリコーンゴム単位；シリコーン−アクリルゴム単位等が挙げられる。このなかでも、ポリブタジエン、ポリイソプレン、ブタジエン−スチレン共重合体、ブタジエン−アクリロニトリル共重合体、アクリロニトリル−ブタジエン−スチレン共重合体、ブタジエン−アクリル共重合体からなる群より選ばれる少なくとも１種からなる（共役）ジエン系ゴム単位；アクリル系ゴム単位である。このようなゴム質重合体単位を用いることにより、耐衝撃性がより向上する傾向にある。ゴム質重合体単位は、１種単独で用いても、２種以上を併用してもよい。
【００１５】
芳香族ビニル単量体単位としては、例えば、スチレン単位、α−メチルスチレン単位、ｏ−メチルスチレン単位、ｐ−メチルスチレン単位、エチルスチレン単位、ｐ−ｔ−ブチルスチレン単位、及びビニルナフタレン単位が挙げられる。このなかでも、汎用性の観点からスチレン単位が好ましい。芳香族ビニル単量体単位は、１種単独で用いても、２種以上を併用してもよい。
【００１６】
不飽和ニトリル単量体単位としては、例えば、アクリロニトリル単位、メタクリロニトリル単位等が挙げられる。このなかでも、アクリロニトリル単位が好ましい。不飽和ニトリル単量体単位は、１種単独で用いても、２種以上を併用してもよい。
【００１７】
共重合可能な他の単量体単位としては、例えば、不飽和カルボン酸アルキルエステル単位；無水マレイン酸単位、Ｎ−フェニルマレイミド単位、Ｎ−メチルマレイミド単位等のＮ−置換マレイミド系単量体単位；グリシジルメタクリレート単位等のグリシジル基含有単量体単位等が挙げられる。共重合可能な他の単量体単位は、１種単独で用いても、２種以上を併用してもよい。
【００１８】
〔共重合体（Ｂ）〕
共重合体（Ｂ）は、芳香族ビニル単量体単位と、不飽和ニトリル単量体単位と、を有する。芳香族ビニル単量体単位、不飽和ニトリル単量体単位、及び共重合可能な他の単量体単位としては、例えば、グラフト共重合体（Ａ）と同様のものを用いることができる。
【００１９】
共重合体（Ｂ）における芳香族ビニル単量体単位の含有量は、共重合体（Ｂ）１００質量％に対して、好ましくは９０〜７０質量％であり、より好ましくは８７〜７２質量％であり、さらに好ましくは８２〜７４質量％である。芳香族ビニル単量体単位の含有量が上記範囲内であることにより、漆黒着色性により優れる傾向にある。
【００２０】
共重合体（Ｂ）における不飽和ニトリル単量体単位の含有量は、共重合体（Ｂ）１００質量％に対して、好ましくは１０〜３０質量％であり、より好ましくは１３〜２８質量％であり、さらに好ましくは１８〜２６質量％である。不飽和ニトリル単量体単位の含有量が上記範囲内であることにより、漆黒着色性により優れる傾向にある。
【００２１】
共重合体（Ｂ）の含有量は、熱可塑性樹脂組成物の総量に対して、好ましくは０〜６０質量％であり、より好ましくは５〜５５質量％であり、さらに好ましくは１０〜５０質量％である。共重合体（Ｂ）の含有量が上記範囲内であることにより、漆黒調色性により優れる傾向にある。
【００２２】
〔アクリル樹脂（Ｃ）〕
アクリル樹脂（Ｃ）は、メタクリル酸エステル単位及び／又はアクリル酸エステル単位と、下記式（１）：
【化３】
2015093910.tif 000004
（式中、Ｘは、Ｏ又はＮ−Ｒであり、Ｒは、１価の有機基である。）
で表される化合物単位と、を有する。
【００２３】
メタクリル酸エステル単位としては、例えば、メタクリル酸メチル、メタクリル酸エチル、メタクリル酸プロピル、メタクリル酸ｎ−ブチル、メタクリル酸ｎ−ヘキシル、メタクリル酸シクロヘキシル、メタクリル酸ｔ−ブチルシクロヘキシル等が挙げられる。このなかでもメタクリル酸メチルが好ましい。
【００２４】
アクリル酸エステル単位としては、例えば、アクリル酸エチル、アクリル酸ブチル、アクリル酸イソプロピル、アクリル酸２−エチルヘキシル等が挙げられる。
【００２５】
アクリル樹脂（Ｃ）は、芳香族ビニル化合物単量体単位をさらに含んでもよい。芳香族ビニル化合物単量体単位としては、例えば、スチレン単位、α−メチルスチレン単位、ｏ−メチルスチレン単位、ｐ−メチルスチレン単位、エチルスチレン単位、及びｐ−ｔ−ブチルスチレン単位が挙げられる。このなかでもスチレン単位が好ましい。
【００２６】
式（１）で表される化合物単位のうち、ＸがＯであるものとしては、例えば、無水マレイン酸などの無水物である不飽和ジカルボン酸無水物単量体単位が挙げられる。また、式（１）で表される化合物単位のうち、ＸがＮ−Ｒであるものとしては、例えば、Ｎ−フェニルマレイミド、Ｎ−シクロヘキシルマレイミド等のマレイミド単量体単位が挙げられる。成形時のマテリアルガス不良低減の観点からＮ−フェニルマレイミドが特に好ましい。
【００２７】
Ｒは、１価の有機基である。１価の有機基としては、例えば、アルキル基、シクロアルキル基、アリール基などが挙げられる。
【００２８】
グラフト共重合体（Ａ）、共重合体（Ｂ）及びアクリル樹脂（Ｃ）を製造する方法としては、例えば、乳化重合、塊状重合、懸濁重合、懸濁塊状重合、溶液重合等の公知の方法が挙げられる。
【００２９】
アクリル樹脂（Ｃ）の含有量は、熱可塑性樹脂組成物の総量に対して、好ましくは４５〜９０質量％であり、より好ましくは４５〜８０質量％であり、さらに好ましくは４５〜７５質量％である。アクリル樹脂（Ｃ）の含有量が上記範囲内であることにより、耐熱性、漆黒性、表面硬度のバランスにより優れる傾向にある。
【００３０】
〔カーボンブラック（Ｄ）〕
カーボンブラック（Ｄ）としては、公知のものを使用可能であり例えば、アセチレンブラック、チャンネルブラック、ファーネスブラック等が挙げられる。カーボンブラック（Ｄ）は、１種単独で用いても、２種以上を併用してもよい。
【００３１】
カーボンブラック（Ｄ）の一次粒子径は、好ましくは１０〜８０ｎｍであり、より好ましくは１０〜３０ｎｍであり、さらに好ましくは１０〜２０ｎｍである。カーボンブラック（Ｄ）の一次粒子径は、実施例に記載の方法により測定することができる。
【００３２】
カーボンブラック（Ｄ）の含有量は、熱可塑性樹脂組成物の総量に対して、好ましくは０．０１〜０．２質量％であり、より好ましくは０．０１〜０．１５質量％であり、さらに好ましくは０．０１〜０．１質量％である。カーボンブラック（Ｄ）の含有量が０．０１質量％以上であることにより、製品内部に設置されたライトの遮光性がより向上する傾向にある。また、カーボンブラック（Ｄ）の含有量が０．２質量％以下であることにより、漆黒性がより向上する傾向にある。
【００３３】
〔染料（Ｅ）〕
上述のように、カーボンブラック（Ｄ）の含有量は多いほど遮光性が向上し、少ないほど漆黒性が向上する傾向にあるため、漆黒性と遮光性をともにさらに向上させるために、熱可塑性樹脂組成物は、染料（Ｅ）をさらに含む。
【００３４】
従来の自動車内装漆黒部品において、漆黒塗装をなくして、無塗装若しくはクリア塗装のみとすると内部光源の光がハウジング成形品を透過するため、本来光が漏れてはいけない場所から内部光源が見えてしまうという特有の問題が発生する。この問題を解決するには、漆黒性と遮光性をともにさらに向上させることが必要となるが、これに対し、本実施形態に係る熱可塑性樹脂組成物は、染料（Ｅ）とカーボンブラック（Ｄ）とを所定量含むことにより、漆黒性と遮光性をともにさらに向上させることができる。
【００３５】
染料（Ｅ）としては、例えば、ニトロソ染料、ニトロ染料、アゾ染料、スチルベンアゾ染料、ケトイミン染料、トリフェニルメタン染料、キサンテン染料、アクリジン染料、キノリン染料、メチン／ポリメチン染料、チアゾール染料、インダミン／インドフェノール染料、アジン染料、オキサジン染料、チアジン染料、硫化染料、アミノケトン／オキシケトン染料、アントラキノン染料、インジゴイド染料、フタロシアニン染料等が挙げられる。染料（Ｅ）は、１種単体で用いても、２種以上併用してもよい。特に、染料（Ｅ）として三原色系の染料を混合することにより黒色を得ることができる。
【００３６】
染料（Ｅ）の含有量は、熱可塑性樹脂組成物の総量に対して、好ましくは０．１〜１．０質量％であり、より好ましくは０．１５〜１．０質量％であり、さらに好ましくは０．２〜１．０質量％である。染料（Ｅ）の含有量が０．１質量％以上であることにより、漆黒性がより向上する傾向にある。また、染料（Ｅ）の含有量が１．０質量％以下であることにより、自動車内装部品成形時のブリードアウトやモールドデポジットがより抑制され、外観性がより効用ずる傾向にある。
【００３７】
グラフト共重合体（Ａ）、共重合体（Ｂ）、アクリル樹脂（Ｃ）、カーボンブラック（Ｄ）、及び染料（Ｅ）の混合方法としては、例えば、ミキシングロール、バンバリーミキサー、加圧ニーダー等のバッチ式混練機、単軸押出機、二軸押出機等の連続式混練機を使用する方法が挙げられる。
【００３８】
〔その他の添加剤〕
本実施形態に係る熱可塑性樹脂組成物は、必要に応じて、添加剤を含んでもよい。添加剤としては、例えば、可塑剤、滑剤（例えば、高級脂肪酸、及びその金属塩、高級脂肪酸アミド類等）、熱安定化剤、酸化防止剤（例えば、フェノール系化合物、フォスファイト系化合物、チオジブロプロピオン酸エステル型のチオエーテル等）、耐候剤（例えば、ベンゾトリアゾール系化合物、ベンゾフェノン系化合物、サリシレート系化合物、シアノアクリレート系化合物、蓚酸誘導体、ヒンダードアミン系化合物等）、難燃助剤（例えば、三酸化アンチモン、五酸化アンチモン等）、帯電防止剤（例えば、ポリアミドエラストマー、四級アンモニウム塩系化合物、ピリジン誘導体、脂肪族スルホン酸塩、芳香族スルホン酸塩、芳香族スルホン酸塩共重合体、硫酸エステル塩、多価アルコール部分エステル、アルキルジエタノールアミン、アルキルジエタノールアミド、ポリアルキレングリコール誘導体、ベタイン系、イミダゾリン誘導体等）、抗菌剤、抗カビ剤、摺動性改良剤（例えば、低分子量ポリエチレン等の炭化水素系化合物、高級アルコール、多価アルコール、ポリグリコール、ポリグリセロール、高級脂肪酸、高級脂肪酸金属塩、脂肪酸アミド、脂肪酸と脂肪族アルコールとのエステル、脂肪酸と多価アルコールとのフル、あるいは部分エステル、脂肪酸とポリグリコールとのフル、あるいは部分エステル、シリコーン系、フッ素樹脂系等）等が挙げられる。添加剤は、目的に合わせて任意の割合で配合することができる。
【００３９】
〔アセトン可溶分及びアセトン不溶分〕
本実施形態に係る熱可塑性樹脂組成物は、アセトン可溶分とアセトン不溶分とからなる。アセトン不溶分の含有量は、熱可塑性樹脂組成物の総量に対して、５〜２５質量％であり、好ましくは７〜２０質量％である。アセトン不溶分の含有量が５質量％以上であることにより、耐衝撃性がより向上し、自動車内装部品により好適に用いることができる。また、アセトン不溶分の含有量が２５質量％以下であることにより、材料硬度、ガラス転移温度がより向上し、自動車内装部品により好適に用いることができる。なお、アセトン不溶分の含有量は実施例に記載の方法により測定することができる。
【００４０】
アセトン可溶分中のメタクリル酸エステル単位及び／又はアクリル酸エステル単位の含有量は、３５〜８５質量％であり、好ましくは３５〜７５質量％であり、より好ましくは３５〜７０質量％である。メタクリル酸エステル単位及び／又はアクリル酸エステル単位の含有量が上記範囲内であることにより、耐熱性、漆黒性、表面硬度がバランスよりよく向上する。メタクリル酸エステル単位及び／又はアクリル酸エステル単位の含有量は、実施例に記載の方法により測定することができる。
【００４１】
アセトン可溶分中の式（１）で表される化合物単位の含有量は、２．５〜２２．５質量％であり、好ましくは３〜２０質量％であり、より好ましくは３．５〜１５質量％である。式（１）で表される化合物単位の含有量が上記範囲内であることにより、耐熱性、漆黒性、表面硬度がバランスよりよく向上する。式（１）で表される化合物単位の含有量は、実施例に記載の方法により測定することができる。
【００４２】
〔明度〕
本実施形態に係る熱可塑性樹脂組成物の一態様としての射出成形体の明度Ｌ＊値は、好ましくは９以下である。明度が上記範囲内であることにより、漆黒性により優れる傾向にある。明度は実施例に記載の方法により測定することができる。
【００４３】
〔自動車内装部〕
本実施形態に係る自動車内装部品は、上記熱可塑性樹脂組成物からなる。自動車内装漆黒部品には夜間等に計器やボタンなどの視認性を高める目的で内部に電球やＬＥＤなどの光源が組み込まれているものが多く、漆黒塗装をなくして、無塗装若しくはクリア塗装のみとしてしまうと内部光源の光がハウジング成形品を透過するため、本来光が漏れてはいけない場所から内部光源が見えてしまう問題が発生する。このような課題は自動車内装漆黒部品の無塗装化において初めて明らかになったものであり、従来の知見では無塗装で且つ自動車内装部品に要求される衝撃性、耐熱性、高い表面硬度、高い漆黒性と内部光源の隠蔽の全てを満足する部品を提供することはできなかった。これに対し、本実施形態に係る熱可塑性樹脂組成物は、高い漆黒調の外観を有し且つ製品内部からの光漏れがなく、耐熱性、耐衝撃性が良好で表面硬度が高い成形体を与えることができるため、自動車内装部品として好適に用いることができる。
【実施例】
【００４４】
下記の実施例及び比較例は、本発明をさらに具体的に説明するためのものであり、以下の例に限定されるものではない。尚、実施例中の評価、各種測定は以下の方法で行った。
【００４５】
（１）アセトン不溶分の含有量の測定方法
熱可塑性樹脂組成物に含まれるアセトン不溶分の含有量は以下の方法により確認した。乾燥した遠沈管を１サンプルにつき２本準備し、遠沈管をデシケーター中で１５分以上放冷後、電子天秤で０．１ｍｇまで精秤した。熱可塑性樹脂組成物から約１ｇのサンプルを切削し遠沈管に計量し、０．１ｍｇまで精秤した。メスシリンダーでアセトン約２０ｍＬを採取し遠沈管に入れ、シリコーン栓をして振とう機で２時間振とうした。振とう後、シリコーン栓に付着しているサンプルは、少量のアセトンを用いて遠沈管内へ落とした。２本の遠沈管を日立高速冷却遠心機のローターへ対角線上にセットし、遠心分離機を操作して、回転数２００００ｒｐｍで６０分間遠心分離した。
【００４６】
遠心分離終了後、沈殿管をローターから取り出し、上澄み液をデカンテーションした。メスシリンダーでアセトン約２０ｍＬを採取し遠沈管に入れシリコーン栓をした後、振とう機で１時間振とうした。この操作をもう一度繰り返した後、回転数２００００ｒｐｍで５０分間遠心分離した。
【００４７】
遠心分離終了後、沈殿管をローターから取り出し、上澄み液をデカンテーションした。その後、２回目のデカンテーションと同様の操作をもう一度行った。
【００４８】
遠心分離終了後、メスシリンダーでアセトン約２０ｍＬを採取し、遠沈管に入れシリコーン栓をした後、回転数２００００ｒｐｍで３０分間遠心分離した。遠心分離終了後、沈殿管をローターから取り出し上澄み液をデカンテーションした。得られた沈殿物を８０℃で３０分間乾燥した後、１３０℃で３０分間乾燥した。乾燥後、デシケーター中で３０分以上放冷してアセトン不溶分を得た。十分に放冷後、得られたアセトン不溶分を電子天秤で０．１ｍｇまで精秤した。
【００４９】
（２）メタクリル酸エステル単位、アクリル酸エステル単位、及び下記式（１）で表される化合物単位の含有量の測定方法
メタクリル酸エステル単位、アクリル酸エステル単位、及び下記式（１）で表される化合物単位の含有量は、熱可塑性組成物中のアセトン可溶分の熱分解ＧＣ／ＭＳのピーク面積より検量線を用いて求めた。検量線は予め既知の含有量のグラフト共重合体（Ａ）、共重合体（Ｂ）、及びアクリル樹脂（Ｃ）中のアセトン可溶分を測定して作成したものを用いた。
【００５０】
（３）カーボンブラック（Ｄ）の一次粒子径の測定方法
カーボンブラック（Ｄ）の一次粒子径は、電子顕微鏡（日立ハイテク社製、型番Ｈ−６００ＡＢ）により写真を撮影し、写真中の５０個のカーボンブラック（Ｄ）の粒径の算術平均値として求めた。
カーボンブラック（Ｄ）はラマン分光光度計を用いてグラフト共重合体（Ａ）、共重合体（Ｂ）及びアクリル樹脂（Ｃ）、カーボンブラック（Ｄ）、染料（Ｅ）中のアセトン不溶分の分析を行うことにより検出を行い、染料（Ｅ）はアセトン可溶分の熱分解ＧＣ／ＭＳを用いて一般的に知られる各種染料の検出を行うことが出来る。
【００５１】
（４）明度Ｌ＊（ＪＩＳ  Ｚ８７２２に準ずる）
ＪＩＳ  Ｚ８７２２に準拠して試験片の明度（Ｌ＊）を測定した。試験片としては、下記（９）で作製したものを用いた。明度（Ｌ＊）の測定には、多光源分光測色計（スガ試験機社製、製品名ＭＳＣ−５Ｎ−ＧＶ５）を用いた。具体的な条件を以下に示す。
測定条件  Ｄ６５  視野１０度（正反射光を除く）  光束φ１５ｍｍ
標準合わせ：標準白色版、零点合わせ法：遮光
【００５２】
なお、明度Ｌ＊が低いほど漆黒性が高く、９以下のものを合格とした。試験片は上記形状に限定されず、φ１５ｍｍ以上の面積を持つ成形品であれば評価可能である。
【００５３】
（５）シャルピー衝撃値
ＩＳＯ１７９に準じて所定のサイズのノッチ加工を行った試験片を用いて試験を行なった。試験片としては、下記（９）で作製したものを用いた。シャルピー衝撃値は、試験片５本の平均値を用いた。シャルピー衝撃値が３ｋＪ／ｍ２以上のものを合格とした。
【００５４】
（６）ガラス転移温度
熱可塑性樹脂組成物のガラス転移温度は、ＪＩＳ  Ｋ７１２１に準じてＤＳＣ装置（ＳＥＩＫＯ社製、型番ＤＳＣ２２０）を用いて測定した。ガラス転移温度が高い熱可塑性樹脂組成物は、成形体とした時の耐熱変形性に優れる。２ｎｄヒートの値を採用し、１１３
℃以上のガラス転移温度を有する熱可塑性樹脂組成物を合格とした。
【００５５】
（７）光漏れ評価
下記（９）で作製した試験片の５０×９０ｍｍの面から１０ｍｍ離れた場所に電球（１．４Ｗ／１２Ｖ、白色、電球直径５ｍｍ）を置き、暗所にて電球を置いた反対面から電球光の透過の有無を目視で判定した。なお、評価には５０×９０×２．５ｍｍの射出成形品の平板を用いたが、評価用成形品はこの形状だけに限定されず、２．５ｍｍ厚みの平板をプレス成形等で作製して使用することも可能である。
【００５６】
（８）鉛筆硬度
表面硬度の指標としてＪＩＳ  Ｋ５４００に準じて鉛筆硬度評価を行い、Ｆ以上を合格とした。試験片としては、下記（９）で作製したものを用いた。なお、評価用成形品はこの形状に限定されず、１０ｍｍ以上の幅がある成形品であれば評価に用いることが可能である。
【００５７】
（９）試験片作製方法
実施例及び比較例で作製した熱可塑性樹脂組成物を用いて、東芝製射出成形機ＥＣ６０Ｎを用いて下記の温度設定条件にて５０×９０×２．５ｍｍの平板を成形し、明度Ｌ＊、鉛筆硬度評価、光漏れ評価用の試験片とした。なお、成形機は、シリンダー温度を調整するための４つのヒーターを有し、これらヒーターを用いてシリンダー温度は成形機のノズル側から２５０℃、２５０℃、２３０℃、２１０℃に設定した。金型温調器の温度設定は６０℃とした。
【００５８】
実施例及び比較例で作製した熱可塑性樹脂組成物を用いて、日鋼製射出成形機Ｊ１００ＥＰにて下記の成形条件でＩＳＯ２９４−１に準じた方法でＩＳＯ試験片（ＩＳＯ３１６７に準じた多目的試験片Ａ形）を成形し、シャルピー衝撃強度、荷重たわみ温度評価用の試験片とした。なお、成形機は、シリンダー温度を調整するための４つのヒーターを有し、これらヒーターを用いてシリンダー温度は成形機のノズル側から２５０℃、２５０℃、２３０℃、２１０℃に設定した。金型温調器の温度設定は６０℃とした。
【００５９】
本実施例で用いた熱可塑性樹脂の各成分は以下の通りである。
【表１】
2015093910.tif 000005
【００６０】
〔製造例１：ＡＢＳ樹脂（Ａ−１）〕
ポリブタジエンゴムラテックス（質量平均粒子径２８０ｎｍ、固形分３７質量％１２２質量部に、ターシャリードデシルメルカプタン０．１質量部、および脱イオン水２３質量部を加え、気相部を窒素置換した後、５５℃に昇温した。続いて、１．５時間かけて７０℃まで昇温しながら、アクリロニトリル１１質量部、スチレンを４４質量部、ターシャリードデシルメルカプタン０．５質量部、クメンハイドロパーオキシド０．１５質量部よりなる単量体混合液、および脱イオン水５０質量部にナトリウムホルムアルデヒドスルホキシレート０．２質量部、硫酸第一鉄０．００４質量部、エチレンジアミンテトラ酢酸２ナトリウム塩０．０４質量部を溶解してなる水溶液を４時間にわたり添加した。添加終了後にクメンハイドロパーオキシド０．０２質量部を加えた後、さらに１時間、反応槽を７０℃に制御しながら重合反応を完結させた。
このようにして得られたＡＢＳラテックスに、シリコーン樹脂製消泡剤（モメンティブ・パフォーマンス・マテリアルズ・ジャパン合同会社製、製品名ＴＳＡ７３７）、およびフェノール系酸化防止剤エマルジョン（中京油脂株式会社製、製品名Ｌ−６７３）を添加した。その後、固形分濃度が１０質量％となるように脱イオン水を加えて調整し、７０℃に加温した。その後、硫酸アルミニウム水溶液を加えて凝固させ、スクリュープレス機にて固液分離を行った。この時の含水率は１０質量％であった。これを乾燥させてＡＢＳ樹脂（Ａ−１）を得た。
該共重合体の組成比は、組成解析の結果、アクリロニトリル１１質量％、ブタジエン４５質量％、スチレン４４質量％であった。またグラフト率は３７質量％であった。
【００６１】
〔製造例２：共重合体（Ｂ）〕
撹拌機付き完全混合型反応機に、スチレン７２質量部、アクリロニトリル１３質量部、エチルベンゼン１５質量部からなる単量体混合物を連続的にフィードし、１５０℃、滞留時間２時間で重合反応を行った。得られた重合溶媒を押出機に連続的に供給し、押出機で未反応単量体、溶媒を回収し、スチレン−アクリロニトリル共重合体（Ｂ）を得た。該共重合体の組成は、フーリエ変換赤外分光光度計（ＦＲ−ＩＲ）（日本分光（株）製）を用いた組成分析の結果、アクリロニトリル２０質量％、スチレン８０質量％であった。
【００６２】
〔製造例３：アクリル樹脂（Ｃ−１）〕
撹拌装置の付いた容器を用いて、メタクリル酸メチル１４５８ｇ、スチレン３１５ｇ、無水マレイン酸１９７ｇ、ラウロイロパーオキサイド０．９９ｇ、及びｎ−オクチルメルカプタン４．９３を混合溶解し、モノマー配合液を調製した。このモノマー配合液を５０ｔｏｒｒの減圧下で撹拌しながら、２分間の脱揮操作を行った。
その後、減圧を解いて常圧にし、直ちに内寸２５０×３００×３．５ｍｍのガラスセルにモノマー配合液を注入した。
次に、６０〜６５℃に温調した温水槽中にガラスセルを２２時間浸し、その後１１０℃に温調した熱風循環オーブン中でガラスセルを３時間加熱した。その後、室内でガラスセルを静置放冷し、ガラスセルを除去してシート状樹脂を得た。
上記のようにして得られたシート状樹脂を１０ｍｍメッシュの網を取り付けたセイシン企業（株）製粗粉砕機オリエントミルＶＭ−４２Ｄ型機で粉砕し、その後粉砕物を５００μｍの篩にかけて微粉を取り除いて粉砕組成物を得た。粉砕組成物の回収率は９３．２％であった。
得られた粉砕組成物、アクリル樹脂（Ｃ−１）の組成をプロトンＮＭＲを用いて分析した。その結果、アクリル樹脂（Ｃ−１）は、メタクリル酸メチル単位７４質量％、スチレン単位１６質量％、無水マレイン酸単位１０質量％を含むものであった。
得られた粉砕組成物を２４０℃に設定したφ３０ｍｍの二軸押出機にて溶融混練し、ストランドを冷却裁断してアクリル樹脂（Ｃ−１）の樹脂ペレットを得た。
【００６３】
〔製造例４：アクリル樹脂（Ｃ−２）〕
４枚傾斜パドル翼を取り付けた撹拌機を有する容器に、水２ｋｇ、第三リン酸カルシウム６５ｇ、炭酸カルシウム３９ｇ、及びラウリル硫酸ナトリウム０．３９ｇを投入し、混合液（ａ）を得た。
次に３枚後退翼を取り付けた撹拌機を有する６０Ｌの反応器に水２６ｋｇを投入して８０℃に昇温し、この反応器に、混合液（ａ）、メタクリル酸メチル１７５９１ｇ、スチレン１９０２ｇ、Ｎ−フェニルマレイミド４２７９ｇ、ラウロイパーオキサイド４１．６０ｇ、及びｎ−オクチルメルカプタン４７．５４ｇをさらに投入して、原料混合物を得た。
このようにして得られた原料混合物を約７５℃に保って懸濁重合を行った。原料混合物を投入してから約１２０分後に発熱ピークが観測された。
懸濁重合開始から１２０分経過した後、反応温度が９３℃になるまで１℃／ｍｉｎの速度で昇温した。その後、反応温度を９３℃に維持しつつ１２０分間熟成し、重合反応を実質終了し、重合反応液を得た。
次に、重合反応液を５０℃まで冷却したあと、懸濁剤を溶解させるために２０質量％硫酸を投入した。次に重合反応液を、１．６８ｍｍメッシュの篩にかけて凝集物を除去した上で水分を濾別してスラリーを得た。さらに、得られたスラリーを脱水してビーズ状ポリマーを得た。得られたビーズ状ポリマーをイオン交換水で洗浄する操作と、ビーズ状ポリマーを脱水する操作と、を２回繰り返し、アクリル樹脂（Ｃ−２）のポリマー粒子を得た。
得られたポリマー粒子、すなわちアクリル樹脂（Ｃ−２）の組成をプロトンＮＭＲを用いて分析した。その結果、アクリル樹脂（Ｃ−２）は、メタクリル酸メチル単位７４質量％、スチレン単位８質量％、Ｎ−フェニルマレイミド単位１８質量％を含むものであった。
【００６４】
〔製造例５：アクリル樹脂（Ｃ−３）〕
メタクリル酸メチル１８５７８ｇ、スチレン１３９３ｇ、Ｎ−フェニルマレイミド３２５１ｇ、ラウロイパーオキサイド４０．６４ｇ、ｎ−オクチルメルカプタン４８．７７ｇを使用したほかは上述の製造例４と同様の方法で重合を行いポリマー粒子を得た。
得られたアクリル樹脂（Ｃ−３）の組成をプロトンＮＭＲを用いて分析した。その結果、アクリル樹脂（Ｃ−３）は、メタクリル酸メチル８０質量％、スチレン６質量％、Ｎ−フェニルマレイミド１４質量％を含むものであった。
【００６５】
〔製造例６：アクリル樹脂（Ｃ−４）〕
メタクリル酸メチル６８．６質量％、アクリル酸メチル１．４質量％、及びエチルベンゼン３０質量％を含む単量体混合物に、１，１−ジ−ｔ−ブチルパーオキシ−３，３，５−トリメチルシクロヘキサン０．０１５質量％、及びｎ−オクチルメルカプタン０．１５質量％を添加し均一に混合した。この単量体混合物を内容積１０Ｌの密閉式耐圧反応器に連続的に供給し、撹拌下に平均温度１３５℃、平均滞留時間２時間で重合した後、重合混合物を反応器に接続された貯槽に連続的に送り出した。次いで、重合混合物を貯槽から、２６０℃、１０ｍｍＨｇの高真空に保たれた揮発分除去装置へ導入し、未反応単量体、および溶媒を脱揮回収して、重合物を得た。その後、溶融状態の重合物を押出機に連続的に移送した。ここで、押出機に接続した添加剤投入口からラウリン酸とステアリルアルコールを９０℃で溶融した状態で定量的に押出機内に供給してアクリル樹脂（Ｃ−４）の樹脂ペレットを得た。得られた樹脂ペレット、すなわちアクリル樹脂（Ｃ−４）の組成をプロトンＮＭＲを用いて分析した。その結果、アクリル樹脂（Ｃ−４）は、メタクリル酸メチル９８質量％、アクリル酸メチル２質量％を含むものであった。
【００６６】
カーボンブラック（Ｄ）：平均一次粒子径が１６ｎｍのカーボンブラック（三菱化学社製、製品名＃９８０）を使用した。
【００６７】
染料（Ｅ）：Ｓｏｌｖｅｎｔ Ｒｅｄ、Ｓｏｌｖｅｎｔ Ｇｒｅｅｎ、Ｓｏｌｖｅｎｔ  Ｂｌｕｅの染料を１／１／１の比率で混合して使用した。
【００６８】
〔実施例１〜４、比較例１〜９〕
表２に記載の組成で（Ａ）〜（Ｅ）成分を混合後、二軸押出機に投入し、バレル設定温度２７０℃にて溶融混練し、熱可塑性樹脂組成物のペレットを得た。
【００６９】
【表２】
2015093910.tif 000006
【００７０】
実施例１〜４は漆黒度が高く且つ光漏れもなく、機械強度、耐熱性、表面硬度のバランスに優れていることが分かった。一方、比較例１、２はアセトン不溶分が範囲外であるため、機械強度、耐熱と表面硬度のバランスに劣っていた。また、比較例３〜６はカーボンブラックもしくは染料が含まれないため漆黒度と光漏れの両立ができなかった。また、比較例７、８ではメタクリル酸メチル単量体単位の含有量が範囲外であるため材料硬度に劣り、また漆黒性も低下していた。比較例９は、式（１）で表される化合物単位が範囲外であるため、ガラス転移温度が低く耐熱性に劣る結果であった。
【産業上の利用可能性】
【００７１】
本発明に係る熱可塑性樹脂組成物は、自動車内装やＯＡ、家電の、無塗装漆黒部品向けの材料や漆黒部品向け材料として産業上の利用可能性を有する。